FR 2581665 A1 19861114 FR 8507072 A 19850507 La présente demande concerne un fil à âme en matériaux textiles thermos tables. La presente demande concerne plus particulièrement un fil à âme en matériaux textiles thermos tables permettant par sa particularité de réalisation de présenter une résistance mécanique élevée et de servir d'indicateur d'usure. I1 est connu que la résistance aux U.V, est, pour les textiles thermostables, limitée dans le temps et rien n'indique à partir de quel moment la résistance mécanique de l'étoffe devient insuffisante pour assurer la protection du porteur du vêtement, d'autant plus que certaines de ces fibres ont aussi une durabilité limitée du fait de leur faible résistance à l'abrasion et à la flexion. La présente demande se propose de présenter un remède à cet inconvénient. La présente invention a pour objet un fil à âme en matériaux textiles thermostables, caractérisé en ce que l'âme est en textile organique du type à base de poly-para-phenylène té- répthalamide et l'enveloppe en textile thermostable et ininflammable, l'amie présente pour 20 à 30 % en poids du fil et possède une résistance kilométrique d'au moins 20 g/tex, le numéro métrique dudit fil étant compris entre 10 et 30, l'rame et l'enveloppe étant éventuellement de coloration différente. La présente invention a pour objet le fil à âme ci-dessus. dans lequel l'rame est sous forme de fil continu, filé de fibres, ruban ou mèche, l'enveloppe étant sous forme préférentielle de ruban ou de mèche de fibres. La résistance mécanique de l'rame doit être supérieure à celle de ltenveloppe. Dans ce type de textile réalisé avec le fil de l'invention, on concilie la résistance de l'rame en textile organique, les propriétés textiles de l'enveloppe extérieure, la notion de confort liée au toucher, souplesse, notions de coloris, importantes dans la réalisation de vêtements de protection. Comme textile thermostable et ininflammable, on utilise les aramides (polyamide-imide de polyamide aromatique), fibres à base de poîybenzimidazole, etc.. On peut aussi utiliser des fibres naturelles ou artificielles ayant subi un traitement d'ignifuga- tison, on utilisera de préférence les aramides de type polyamideimide de polyamide aromatique telles que celles faisant l'objet des demandes de brevets français publiées sous les numéros 2 079 785 et 2 114 184. La résistance kilométrique de l'âme doit être supérieure à 20. L'âme et l'enveloppe sont de coloration éventuellement différente afin que, lors de l'usage par l'abrasion et l'exposition à la lumière du jour et/ou aux rayons U.V., l'enveloppe' se dégrade la première et, lors du porter, fasse apparattre le coloris de I'âme, servant ainsi de témoin, ce qui est très important notamment pour les combinaisons de pilote d'avions supersoniques, car dans ce cas l'exposition de l'ase aux flux et aux rayons U.V, lui fait perdre ses propriétés mécaniques et l'article se déchire exposant ainsi le porteur.La réalisation du fil est effectuée de façon connue ; lorsqu'il s'agit de filé de fibres 100 X, on utilisera de préférence le système de filature de marque DREF. Ce fil ainsi réalisé est utilisé en tricotage et tissage pour la fabrication d'articles dans lesquels l'indication d'usure préalable permet d'éviter ultérieurement des conséquences fâcheuses pour le porteur desdits articles. L'exemple suivant illustre la présente demande sans la limiter. Exemple On réalise un tissu sergé de résistance minimale 100 kilos chaîne et trame à partir d'un fil à âme composé de 100 % fibres, le fil et les fibres présentant les caractéristiques suivantes âme : fibres en poly-para-phénylènediamine téréphtalamide de marque KEVLAR (DU PONT), de titre 1,7 dtex, sous forme d'un filé de numéro métrique 70, coloris naturel jaune paille, résistance 1 800 g (NF G 07 003), enveloppe : ruban de fibres craquées en polyamide-imide de marque KERMEL (RHONE-POULENC TEXTILE), de titre 2,2 dtex, coloré dans la masse en bleu marine ou vert armée, résistance unitaire au brin : 6 g (NF G 07 008), rapport âme/enveloppe : 25/75 %. L'ensemble des deux constituants est alimenté à un système filature de marque DREF 3 (FEHRER A.G.), permettant la réalisation d'un filé de fibres à structure âme/enveloppe. Coefficient de torsion OC = 80. Le filé réalisé présente une résistance à la rupture : Rkm = 30. Le tissu réalisé est classé B selon la norme française NF G 07 113. I1 sert à confectionner une combinaison anti-g de pilote d'avion supersonique ; à l'examen entre deux vols, l'usure de la couche extérieure colorée laisse apparattre le coloris jaune de l'amie et met en évidence le risque d'attaque rapide de l'rame par les rayons U.V.. La dégradation des propriétés mécaniques de l'amie ferait perdre aux pantalons anti-g ses caractéristiques indispensables et courir des risque au porteur. REVENDICATIONS 1/ - Fil à âme en matériaux textiles thermostables, indicateur d'usure, caractérisé en ce que l'âme est en textile organique du type à base de poly-para-phénylène téréphtalemide et l'enveloppe en textile thermostable et ininflammable, l'âme présente pour 20 à 30 Z en poids du fil et possède une résistance kilométrique dlau moins 20 g/tex, le numéro métrique dudit fil étant compris entre 10 et 30, l'amie et l'enveloppe étant de coloration éventuellement différente. 2/ - Fil à àme selon la revendication 1, caractérisé en ce que l'amie et l'enveloppe sont sous forme de ruban de fibres. 3/ - Fil à âme selon la revendication 1, caractérisé en ce que la résistance mécanique de l'rame est supérieure à celle de l'enveloppe. 4/ - Fil à âme objet de la revendication 1, caractérisé en ce que le textile thermostable et ininflammable est de type aramide, polybenzimidazole. 5/ - Fil à âme objet de la revendication 4, caractérisé en ce que le textile thermos table et ininflammable en aramide est de type polyamide-imide. 6/ - Articles textiles réalisés à partir de fil objet de la revendication 1, caractérisés en ce que, lors du porter, l'enveloppe, en s'usant, laisse apparaître la coloration de l'rame indiquant par là le risque d'un porter ultérieur.